(57)【特許請求の範囲】
【請求項１】
植物組織から抽出されたポリフェノール類を含有する抽出物を、アルカリ性物質と反応させることを特徴とするホルムアルデヒド吸収能を有するアルカリ処理生成物。
【請求項２】
前記植物組織がカラマツ由来であることを特徴とする請求項１に記載のアルカリ処理生成物。
【請求項３】
前記アルカリ性物質が、アンモニア又はアミン類であることを特徴とする請求項１又は２に記載のアルカリ処理生成物。
【請求項４】
タキシホリン誘導体を実質的に含むことを特徴とする請求項１〜３のいずれか一項に記載のアルカリ処理生成物。
【請求項５】
請求項１〜４のいずれか一項に記載のアルカリ処理生成物を含むことを特徴とするホルムアルデヒド吸収剤。
【請求項６】
請求項５に記載のホルムアルデヒド吸収剤を含有する塗料。
【請求項７】
請求項５に記載のホルムアルデヒド吸収剤を含有する着色料。
【請求項８】
植物組織を、アセトンもしくは７０〜９０℃の熱水により処理することでポリフェノール類を含有する抽出物を得る工程と、前記抽出物をアルカリ性物質と反応させてアルカリ処理生成物を得る工程とを含むことを特徴とするホルムアルデヒド吸収能を有するアルカリ処理生成物の製造方法。
【請求項９】
前記植物組織が、カラマツ由来であることを特徴とする請求項８に記載の製造方法。
【請求項１０】
前記アルカリ性物質が、アンモニア又はアミン類であることを特徴とする請求項８又は９に記載の製造方法。
【請求項１１】
対象物にアルカリ処理前の植物組織から抽出されたポリフェノール類を含有する抽出物を塗布もしくは含浸した後に、前記対象物に対してアルカリ薫蒸することを特徴とする対象物へのホルムアルデヒド吸収能付与方法。
【請求項１２】
前記対象物をアルカリ薫蒸した後に、前記対象物にアルカリ処理前の植物組織から抽出されたポリフェノール類を含有する抽出物を塗布もしくは含浸することを特徴とする対象物へのホルムアルデヒド吸収能付与方法。
【発明の詳細な説明】
【０００１】
【発明の属する技術分野】
この発明は、植物組織に由来するアルカリ処理生成物、特にホルムアルデヒド吸収能を有するホルムアルデヒド吸収剤に関する。特にカラマツ（Ｌａｒｉｘ  ｌｅｐｔｏｌｅｐｉｓ  ）由来の植物組織を原料として製造されるホルムアルデヒド吸収剤、その製造方法及び当該ホルムアルデヒド吸収剤の応用に関する。
【０００２】
【従来の技術】
カラマツ（Ｌａｒｉｘ  ｌｅｐｔｏｌｅｐｉｓ）は、わが国、特に中部山地および北海道に多く生育するマツ科の落葉針葉樹である。わが国に多数生育するカラマツの森林資源としての利用範囲は、梱包材、構造材など限られたものであって、現状では決して広いものではなく、その有効利用が様々な観点から検討されている。
【０００３】
例えば、特開２００１−２６１３９４号公報には、カラマツから抽出された抽出物、すなわち有効成分としてタキシホリンを含有する抽出物をセメント用添加剤として使用する例が開示されている。
【０００４】
近年の住宅の高断熱化、及び高気密化の要求にともなって、建材又は家具などから発生したホルムアルデヒドに代表されるＶＯＣ（揮発性有機化合物）が室内から放散されにくくなっている現象が顕著である。このような住宅に居住する人々が、ホルムアルデヒドのような有害物質に過敏に反応することにより様々な症状を発症する、いわゆるシックハウス症候群が大きな社会問題となっている。
【０００５】
例えばホルムアルデヒド濃度については、「室内空気中化学物質の室内濃度指針値及び標準的測定方法について、厚生省生活衛生局長生衛発第１０９３号、平成１２年６月３０日」によれば、ホルムアルデヒドの室内濃度指針値は、３０分平均値（３０分換気後に対象室内を５時間以上密閉後３０分間採取、ＤＮＰＨ誘導体化固相吸着／溶媒抽出−高速液体クロマトグラフ法）として、１００μｇ／ｍ３（０．０８ｐｐｍ）とされている。
【０００６】
このような状況により、効果的なホルムアルデヒド吸収剤に対する需要は増大している。室内に滞留するホルムアルデヒドを減少させるか、又は除去する目的で各種のホルムアルデヒド吸収剤が提案されてきた。特に植物由来のものを挙げると、例えば特開平１１−２２６１００号公報には、茶葉由来のポリフェノールであるカテキン類を用いて、建築用材料、家具用材料及びフィルター等を処理する構成が開示されている。
【０００７】
また、「大原誠次、第４９回日本木材学会研究発表要旨集、ｐ．３９７（１９９９）」によれば、樹皮タンニンのホルムアルデヒド吸着能について種々の濃度及び測定方法が報告されている。例えばカテキンは、デシケータ中でのホルムアルデヒド濃度を検知管により測定する方法によると、４０ｐｐｍ程度の高濃度のホルムアルデヒド発生源を用いた場合でも、優れた吸着能を示すことが報告されている。さらにアルカリ変性させたカテキンや、アンモニアと気相反応させたアカシアタンニンは、より高いホルムアルデヒド吸着能を示すことが報告されている。
【０００８】
【発明が解決しようとする課題】
しかしながら、上述のタンニン化合物を得るためには、原料の確保が困難である。すなわち、茶葉由来のカテキンを大量に入手することは、極めて困難である。また、例えば天然に自生するアカシアは、多くを伐採し、なおかつこれをホルムアルデヒド吸収剤として使用するための資源とすることは現実には不可能である。従って、植物由来の優れたホルムアルデヒド吸収能を奏する物質を大量に供給するためには、新たな原料資源を開拓する必要がある。
【０００９】
【課題を解決するための手段】
この発明は、上記従来の問題点を解決するためになされたものである。すなわち、この発明の発明者らは、鋭意研究を進める中で、特にカラマツに多量に含有されるポリフェノール類であるタキシホリンに着目した。そして、カラマツ抽出物をアルカリ処理することにより得られる、タキシホリン誘導体を実質的に含有するアルカリ処理生成物が、顕著なホルムアルデヒド吸収能を奏することを見い出し、この発明を完成させるに至った。
【００１０】
すなわち、この発明は、植物組織から抽出されたポリフェノール類を含有する抽出物を、アルカリ性物質と反応させることにより製造されるホルムアルデヒド吸収能を有するアルカリ処理生成物に関する。
【００１１】
ここでいう植物組織には、樹皮、心材、葉及び根等の植物体のあらゆる単一組織及びこれらの混合物が含まれる。
【００１２】
また、この発明に適用可能なポリフェノールとしては、フラバノノールであるタキシホリン、アロマデンドリン、フラバノン類のケルセチン、ケンフェロール、又はリグニン、リグナン等のアルカリ性条件下で酸化的に自己重合する物質及びこれらの混合物を挙げることができる。従って、上述したポリフェノールを含有する植物を適宜選択して使用するのがよい。
【００１３】
植物組織からポリフェノール類を抽出するに際しては、好ましくは７０〜９０℃、特に好ましくは７０℃の熱水によるか、又はアセトンにより処理するのがよい。この抽出を効率よく行うために、好ましくは植物組織を破砕して粉末状とするのがよい。
【００１４】
また、所望により、このアルカリ処理前の抽出物を精製してもよい。例えば具体的には限外ろ過、クロマトグラフィ、イオン交換などの工程により行うのがよい。
【００１５】
この発明のアルカリ処理生成物は、この発明の目的を損なわない範囲で、特に従来使用されていなかった植物組織、すなわち従来何らかの理由により有効利用されていなかった植物組織を使用して製造することができる。また、有効成分の抽出は植物組織を破砕して行うため、従来廃棄するしかなかった廃材等を使用することもできる。従って、この発明は、限られた資源の有効利用という観点から、極めて有意義なものである。
【００１６】
この発明のホルムアルデヒド吸収能を有する生成物は、好ましくは植物組織をカラマツ属（Ｌａｒｉｘ属）由来として製造するのがよい。
【００１７】
カラマツ属には、産地によりＬａｒｉｘ  ｌｅｐｔｏｌｅｐｉｓ  （  Ｊａｐａｎｅｓｅ  ｌａｒｃｈ  ）、Ｌａｒｉｘ  ｌａｒｉｃｉｎａ  （  Ｔａｍａｒａｃｈ  ）、Ｌａｒｉｘ  ｏｃｃｉｄｅｎｔａｌｉｓ  （  Ｗｅｓｔｅｒｎ  ｌａｒｃｈ  ）、Ｌａｒｉｘ  ｄｅｃｉｄｕａ  （  Ｅｕｒｏｐｅａｎ  ｌａｒｃｈ  ）、Ｌａｒｉｘ  ｄａｈｕｒｉｃａ  （  Ｍｏｎｇｏｌｉａｎａ  ｌａｒｃｈ  ）  及びＬａｒｉｘ  ｓｉｂｉｒｉｃａ  （  Ｓｉｂｅｒｉａｎ  ｌａｒｃｈ  ）の６種が含まれるが、いずれもこの発明の構成に適用して好適である。特にわが国に多数が生育するカラマツ（  Ｌａｒｉｘ  ｌｅｐｔｏｌｅｐｉｓ）の使用は、資源の有効利用を図る観点からも好ましい。
【００１８】
カラマツは、資源量としても十分な量が存在している。従って、森林資源として、わが国に多数生育するカラマツの新たな用途を開拓し、資源としてのカラマツを積極的に有効利用することが可能となる。
【００１９】
植物組織としてカラマツを使用した場合には、タキシホリンが主成分として抽出されるが、他のポリフェノール成分も少量ではあるが不可避的に混入する。これらの他のポリフェノール成分は、特に必要のない限り、除去しなくても問題ない。
【００２０】
また、この発明の抽出物の処理工程に使用されるアルカリ性物質としては、水に溶解した際にアルカリ性を呈するものであれば、どのような物質でも使用可能であるが、好ましくは気相又は液相のアンモニア又はモノメチルアミン等の第一級アミン類を使用するのがよい。
【００２１】
これらは、常温（２０℃〜２５℃）で水溶液として混合するのがよい。濃度はアンモニア水溶液の場合は２０〜３０％、アミン水溶液の場合は７０％に設定して、水溶液として混合するのがよい。また、抽出物を閉空間にて気相反応により処理してもよい。この場合の濃度は、特に限定されるものではないが、反応を早く進めるためにはより飽和濃度に近い状態にするのがよい。この工程により、抽出物のホルムアルデヒド吸収能は飛躍的に向上する。
【００２２】
このように、簡易な操作で抽出物をアルカリ性物質と反応させることで、顕著なホルムアルデヒド吸収能を奏するアルカリ処理生成物を効率的に製造することができる。従って、製造コスト低減に貢献する。
【００２３】
さらに、この発明のアルカリ処理生成物は、タキシホリン誘導体を実質的に含むことを特徴とする。このアルカリ処理生成物には、上述したように、この発明の目的を損なわない範囲で、他の成分が少量含まれていてもよい。
【００２４】
このように、カラマツ由来のポリフェノールであるタキシホリンを原料として使用すれば、顕著なホルムアルデヒド吸収能を有するホルムアルデヒド吸収剤を極めて簡易な工程で工業的に大量に製造することができる。
【００２５】
タキシホリンとは、下記式（Ｉ）の構造を含む分子量３０４．３のフラバノノール化合物である。このようなフラバノノール化合物には、他にアロマデンドリンが挙げられる。すなわちタキシホリンとは、カテキン及びロイコアントシアンが含まれるいわゆるタンニンとは全く別個の植物ポリフェノールの１種である。タキシホリンは、カラマツ、特にカラマツ心材に豊富に含まれている。このタキシホリンは、アンモニア等でアルカリ処理することにより、酸化的に自己重合する。この明細書でいうタキシホリン誘導体とは、このタキシホリンの酸化的自己重合体及びそのアルカリ塩をいう。
【００２６】
【化１】
0003574114.tif 000002
【００２７】
このアルカリ処理を行うに際して、例えばアンモニアを用いる場合には、好ましくはモル比にしてタキシホリン：アンモニア＝１：９又は１：９以上とするのがよい。
【００２８】
また、この発明は、揮発性有機化合物、特にホルムアルデヒド吸収能を有する吸収剤に関する。上述の工程により得られたアルカリ処理生成物を水等の溶媒に溶解し、これを空気清浄器、加湿器、換気扇、冷暖房機器、集塵装置等のフィルタに塗布又は含浸させるのがよい。また、乾固されたアルカリ処理生成物を破砕して、適当な粒径に加工するか、又は粉末状にしてフィルタ材に混入させてもよい。また、これらを紙材や不織布等の通気性材料で包装するか、又はプラスチック等の適宜の容器に詰めて使用することができる。このとき使用されるアルカリ処理生成物の量は、用途等を考慮して、適宜決定すればよい。
【００２９】
さらにまたこの発明は、上述したホルムアルデヒド吸収能を有するアルカリ処理生成物、すなわちホルムアルデヒド吸収剤を含有する塗料に関する。例えば市販の塗料に添加する場合には、アルカリ処理生成物の性状を考慮して適切な量を添加すればよい。その含有量は条件等によりこの発明の目的を損なわない範囲で適宜設定することができるが、被塗布領域１平方メートルあたり、好ましくは２０〜５０ｇが含まれるように添加するのがよい。
【００３０】
さらにこの発明は、上述したホルムアルデヒド吸収能を有するアルカリ処理生成物、すなわちホルムアルデヒド吸収剤を含有する着色料に関する。ここでいう着色料とは、上述の塗料のように対象物の表面のみに適用する場合のみならず、例えば粉末、液体に混入して対象物全体に適用することが想定されている。この場合には、その含有量は条件等によりこの発明の目的を損なわない範囲で適宜設定することができる。アルカリ処理生成物の性状を考慮して、適切な量を対象物に添加すればよい。
【００３１】
この発明のアルカリ処理生成物は、重厚感のある自然な褐色を有しているので極めて応用範囲は広い。
【００３２】
また、この発明のアルカリ処理生成物は、上述のフィルタ、調度品、家具、ふすま材、障子材等の建具、及び板材等の建築資材といった対象物にアルカリ処理前の抽出物を塗布または含浸する工程（第１の工程）と、この対象物に対してアルカリ薫蒸する工程（第２の工程）の２段階の工程で行うことで、吸収能を付与することができる。
【００３３】
上述した第１の工程と第２の工程とは、逆に行うこともできる。すなわち対象物をアルカリ薫蒸する工程をまず行った後に、アルカリ処理前の抽出物を塗布または含浸する工程をおこなってもよい。
【００３４】
これらの工程を含む方法によれば、ホルムアルデヒド吸収能を必要とする箇所に現場状況に応じて施工することができる。
【００３５】
【発明の実施の形態】
以下、図を参照して、この発明の実施の形態を実施例として説明する。
【００３６】
＜実施例１＞
（実施例１−１）カラマツ心材抽出物の製造
カラマツ心材抽出物は以下のようにして得た。すなわち、カラマツ（  Ｌａｒｉｘ  ｌｅｐｔｏｌｅｐｉｓ）心材の木粉０．４ｋｇを７０℃の熱水２ｌ（リットル）で１時間処理した。得られた抽出液をロータリーエバポレータで濃縮した。ここで、木粉とは、メッシュ番号にして９〜１００メッシュの粉末を含み、このうち１０〜１６メッシュの粉末が７割程度を占める粉末を意味する。多糖類（アラビノガラクタン等）を除去するために、得られた濃縮抽出液を、約５倍量のエタノールに滴下した。これらの工程により、カラマツ心材ポリフェノール分画（沈殿以外の溶液分画）を減圧下で濃縮して黒褐色、ペースト状の抽出物を得た。
【００３７】
このポリフェノール分画の主成分は、フラバノノール類の一種であるタキシホリンである。その他の成分としてケルセチン、ケンフェロール、アロマデンドリンなどその類縁化合物（フラボノイド）をごく微量だけ不可避的に含んでいる。
【００３８】
（実施例１−２）アルカリ処理生成物の製造
実施例１−１で得られたカラマツ心材抽出物１０ｇにアンモニア水（アンモニア約２８％含有）を１００ｍｌ加えた。アルカリ環境下に室温で１４日間静置することにより暗赤褐色の沈殿を得た。デカンテーションにより、上澄み液を除去した後、乾燥（風乾、減圧乾燥）して固形状の非水溶性のアルカリ処理生成物を得た。このアルカリ処理生成物には、主たる生成物であるタキシホリン誘導体以外の他の成分として、未反応のタキシホリンと、ケルセチン、ケンフェロール、アロマデンドリン及びこれらのアルカリ処理により生じる誘導体等とが不可避的に少量含まれている。これらの他の成分は、特に必要のない限り、除去しなくても問題ない。このアルカリ処理生成物を乳鉢を用いて粉砕して、微粒子状とし、以下の試験に供した。
【００３９】
（実施例１−３）ホルムアルデヒド吸収実験１
実施例１−１で得られたカラマツ心材抽出物及び実施例１−２で得られたアルカリ処理生成物それぞれについて、１ｇずつ秤量し、ろ紙に添着した。このろ紙を内容積が約２０ｌのガラス製デシケータ中に入れた。さらにこのデシケータ中に気中濃度がほぼ４０ｐｐｍとなるように、ホルムアルデヒド水溶液をマイクロシリンジを用いて添加した。ガステック検知管（ガステック社製）を用いて、デシケータ中に残存するホルムアルデヒド量（％）を、４０ｐｐｍを１００％として、経時的に測定した。
【００４０】
結果を表１及び図１に示す。
【００４１】
【表１】
0003574114.tif 000003
【００４２】
図１は、表１に基づいて作成されたアルカリ処理を行ったカラマツ心材抽出物と無処理のカラマツ心材抽出物のホルムアルデヒド吸収能の比較を示すグラフである。縦軸は残存ホルムアルデヒド量（％）を、横軸は時間（分）を示している。
【００４３】
一般的にいって、ホルムアルデヒド吸収剤の吸収反応は、初期においては、そのホルムアルデヒド吸収能は十分大きい。従って、ホルムアルデヒド濃度の経時的な低下割合は大きい。やがて吸収剤がホルムアルデヒドを吸収するにつれて、残存ホルムアルデヒド量の減少及び吸収剤の吸着能の低下などから、経時的に徐々にホルムアルデヒド濃度の低下割合は減少していって、最終的に平衡状態に達する現象であるといえる。従って、これらの実験結果を非線形最小自乗法により統計的に解析したところ、下記式（ＩＩ）により非常に良好な近似を得た。
【００４４】
Ｆ（ｘ）＝Ａ×ｅｘｐ（−Ｂ×ｘ）＋Ｃ  （ＩＩ）
（式中、Ａ、Ｂ及びＣは正数である。）
Ｆ（ｘ）は残存ホルムアルデヒド量（％）を、ｘは経過時間（分）を示している。Ａ＋Ｃは実験開始時のホルムアルデヒド量（すなわち、１００％）に相当する。Ｃは平衡状態に達した残存ホルムアルデヒド量に相当する。初期のホルムアルデヒド吸収能は、曲線の接線の傾き（−ＡＢ）の絶対値｜ＡＢ｜に相当していて、式（ＩＩ）を時間ｘで微分して得られる式Ｆ′（ｘ）＝−ＡＢ×ｅｘｐ（−Ｂ×ｘ）の係数で与えられる。
【００４５】
すなわち、デシケータ中に存在するホルムアルデヒドが、アルカリ処理されているか又は無処理のカラマツ心材抽出物により、経時的に除去されていく様子が観察される。具体的にはアルカリ処理により、無処理の抽出物に関しては、確かにホルムアルデヒド吸収能は示すものの実験開始から２４時間（１４４０分）後に約５８％が残存していた。一方、アルカリ処理を施したカラマツ心材抽出物では、検出限界以下であることがわかる。従って、すべての時点でアルカリ処理によりホルムアルデヒド吸収能が飛躍的に向上していることがわかった。
【００４６】
この結果の意味するところは、カラマツ心材から抽出した抽出物をホルムアルデヒドに経時的に曝露すると、無処理の抽出物は、当初デシケータ内に４０ｐｐｍの濃度で存在していたホルムアルデヒドの４０％程度を吸収するにとどまるのに対し、アルカリ処理をした抽出物は、ほぼ１００％の吸収能を示すということにある。この１００％というホルムアルデヒド吸収能は、従来のホルムアルデヒド吸収剤からは予想し得ない顕著な数字である。
【００４７】
＜実施例２＞
（実施例２−１）カラマツ樹皮抽出物の製造
カラマツ（Ｌａｒｉｘ  ｌｅｐｔｏｌｅｐｉｓ）樹皮の粉末０．４ｋｇを７０℃の熱水２ｌ（リットル）で１時間処理した。ここでいう粉末とは、メッシュ番号にして９〜１００メッシュの粉末を含み、このうち１０〜１６メッシュの粉末が７割程度を占める粉末を意味する。得られた抽出液をロータリーエバポレータで濃縮した。多糖類（アラビノガラクタン等）を除去するために、得られた濃縮抽出液を、約５倍量のエタノールに撹拌しながら滴下した。これらの工程により、カラマツ樹皮ポリフェノール分画（沈殿以外の溶液分画）を減圧下で濃縮して黒褐色、ペースト状の抽出物を得た。
【００４８】
この抽出物は、カテキン及びその重合物等のフラボン類といった多種多様のフラボノイド類縁化合物を多量に含んでいる。
【００４９】
（実施例２−２）アルカリ処理生成物の製造
実施例２−１で得られたカラマツ樹皮抽出物１０ｇにアンモニア水（アンモニア約２８％含有）を１００ｍｌ加えた。アルカリ環境下に室温で１４日間静置することにより暗赤褐色の沈殿を得た。デカンテーションにより、上澄み液を除去した後、乾燥（風乾、減圧乾燥）して固形状の非水溶性のアルカリ処理生成物を得た。このアルカリ処理生成物を乳鉢を用いて粉砕して微粒子状とし、以下の試験に供した。
【００５０】
（実施例２−３）ホルムアルデヒド吸収実験２
実施例２−１で得られたカラマツ樹皮抽出物及び実施例２−２で得られたアルカリ処理生成物それぞれについて、１ｇずつ秤量し、ろ紙に添着した。このろ紙を内容積が約２０ｌのガラス製デシケータ中に入れた。さらにこのデシケータ中に気中濃度がほぼ４０ｐｐｍとなるように、ホルムアルデヒド水溶液をマイクロシリンジを用いて添加した。ガステック検知管（ガステック社製）を用いて、デシケータ中に残存するホルムアルデヒド量（％）を、４０ｐｐｍを１００％として、経時的に測定した。
【００５１】
結果を表２及び図２に示す。
【００５２】
【表２】
0003574114.tif 000004
【００５３】
図２は、表２に基づいて作成されたアルカリ処理を行ったカラマツ樹皮抽出物と無処理のカラマツ樹皮抽出物のホルムアルデヒド吸収能の比較を示すグラフである。縦軸は残存ホルムアルデヒド量（％）を、横軸は時間（分）を示している。
【００５４】
デシケータ中に存在するホルムアルデヒドが、アルカリ処理されているカラマツ樹皮抽出物及び無処理のカラマツ樹皮抽出物のいずれによっても、経時的に除去されていくが、アルカリ処理を行った方が顕著なホルムアルデヒド吸収能を示すことが理解される。このように、抽出物のアルカリ処理によりホルムアルデヒド吸収能が飛躍的に向上することがわかった。従って、カラマツ樹皮もこの発明のホルムアルデヒド吸収能を有する生成物の原材料として極めて有用であることが確認された。
【００５５】
これらの実験結果を上述の式（ＩＩ）を用いて統計的に解析したところ、無処理のカラマツ樹皮抽出物は、約８０％のホルムアルデヒド吸収能を示し、アルカリ処理したカラマツ樹皮抽出物では、約９０％のホルムアルデヒド吸収能を示した。
【００５６】
＜実施例３＞
カラマツ心材の木粉約１ｋｇにアセトン４ｌ（リットル）を投入し、室温中で７２時間静置した。得られた抽出液をロータリーエバポレータにより減圧下で濃縮後結晶化処理を行い、約３ｇのタキシホリン粗結晶を得た。得られたタキシホリン粗結晶をアンモニア水（アンモニア濃度約２８％）によりガラスデシケータ中で室温下、１９６時間気相処理した。処理終了後減圧乾燥し、水溶性部及び非水溶性部を含む褐色の粉末を得た。
【００５７】
この粉末を使用して実施例１−３と同様の条件で、ホルムアルデヒド吸収実験に供試した結果を表３及び図３に示す。
【００５８】
【表３】
0003574114.tif 000005
【００５９】
図３は、表３に基づいて作成されたアルカリ処理を行ったタキシホリンのホルムアルデヒド吸収能の比較を示すグラフである。縦軸は残存したホルムアルデヒドの量（％）を示し、横軸は測定時間（分）を示している。
【００６０】
このようにホルムアルデヒド残存率は、測定開始（１００％）から２時間後には１０％以下にまでホルムアルデヒド残存量が減少し、２４時間後には約３％となった。この結果、水溶性部及び非水溶性部の混合物にも高いホルムアルデヒド吸収能が認められた。
【００６１】
（応用例１−１）塗料の製造
実施例１−１で得られたカラマツ心材抽出物と等量のアンモニア水（アンモニア約２８％含有）との混合物は、自然な褐色を呈しているので、そのまま塗料として使用することができる。また、実施例１−２により得られる固形状の非水溶性のアルカリ処理生成物はさらに自然な雰囲気の深みのある褐色を呈しているので、これもそのまま適当な溶媒を加え塗料として使用することができる。
【００６２】
これらをカバ材単板表面に塗布して、色調を評価した。結果を表４に示す。表４はカラマツ心材抽出物、そのアンモニア水との混合物及びアルカリ処理生成物によって得られる色調を説明するための表である。
【００６３】
【表４】
0003574114.tif 000006
【００６４】
表中、ＬＥはカラマツ心材抽出物を示す。ＬＥ＋ＮＨ３はカラマツ心材抽出物とアンモニア水との混合物を示す。ＬＥＤはアルカリ処理生成物を示す。ＬＥはエタノールを適当量含むペースト状で、ＬＥ＋ＮＨ３とＬＥＤは水溶液状態で塗布した。
【００６５】
また、Ｌ＊、ａ＊、ｂ＊、ΔＥ＊はＪＩＳに規定される「Ｌ＊ａ＊ｂ＊表色系」で、Ｌ＊は明度を示す。ａ＊、ｂ＊は色相と彩度からなる色度を示す。ΔＥ＊は色差を示す。無塗装の場合はＬ＊＝６３．１０、ａ＊＝４．７５、ｂ＊＝２３．５３であったが、この板にカラマツ心材抽出物を塗布するとＬ＊＝５３．６２、ａ＊＝７．０３、ｂ＊＝３０．５７となり、ΔＥ＊＝１２．０２であった。アンモニア等のアルカリで処理をしていないので、その色調はあまり大きく変化していない。これに対してカラマツ心材抽出物とアンモニア水の等量混合物を添加したものはＬ＊＝５０．７２、ａ＊＝５．２５、ｂ＊＝３０．４３、ΔＥ＊＝１４．１８となった。また、アルカリ処理生成物を塗布した場合にはＬ＊＝３９．４２、ａ＊＝１２．６３、ｂ＊＝１４．１３、ΔＥ＊＝２６．６７と大きく変化した。得られた色調は自然な雰囲気の深みのある褐色で、高級感があるものであった。
【００６６】
（応用例１−２）塗布評価実験
これらの塗料の耐水性について評価するため、塗料を塗布したカバ材を雑巾で複数回水拭きすることで評価した。アンモニア処理したもの（ＬＥ＋ＮＨ３及びＬＥＤ）は、試行初期（１回目及び２回目）には、塗料の雑巾への移行がわずかに認められたものの、それ以降の試行では塗料の雑巾への移行は認められなかった。従って、十分な耐水性を有していると判断された。
【００６７】
【発明の効果】
この発明の植物抽出物、特にカラマツ抽出物をアルカリ処理することにより得られるタキシホリン誘導体を実質的に含有するアルカリ処理生成物は、従来と比較して顕著なホルムアルデヒド吸収能を奏する。また、この発明のアルカリ処理生成物の製造方法によれば、極めて簡易な工程でこれを大量に製造することができる。
【００６８】
さらに、従来有効に利用されていなかった植物組織、特にカラマツ由来の植物組織を有効に利用することができる。また、従来廃棄するしかなかった廃材等を利用することもできる。従って、この発明は、資源の有効利用という観点から、極めて有意義なものである。
【図面の簡単な説明】
【図１】無処理及びアルカリ処理したカラマツ心材抽出物のホルムアルデヒド吸収能を比較したグラフである。
【図２】無処理及びアルカリ処理したカラマツ樹皮抽出物のホルムアルデヒド吸収能を比較したグラフである。
【図３】アルカリ処理タキシホリンのホルムアルデヒド吸収能を示すグラフである。
【図１】
0003574114.tif 000007
【図２】
0003574114.tif 000008
【図３】
0003574114.tif 000009